(57)【要約】      （修正有）【課題】公知の方法より簡素かつ経済的であり、リング染色糸を形成するのにも好適な、繊維品の染色方法の提供。【解決手段】繊維品を、カーボンの２次元ナノ及び／又はマイクロ粒子含有組成物で処理した後、これらのカーボン粒子とは異なる染料で染色する。【選択図】なし【特許請求の範囲】
【請求項１】
カーボン粒子含有組成物を調製し、前記組成物を繊維品に塗布する工程を含む繊維品の染色方法において、前記カーボン粒子の少なくとも一部は、２次元のナノ粒子及び／又は２次元のマイクロ粒子であることを特徴とする方法。
【請求項２】
前記カーボン粒子は、０．０１〜８０μｍ、好ましくは０．１〜２０．０μｍ、より好ましくは０．５〜２μｍの寸法を有することを特徴とする請求項１に記載の方法。
【請求項３】
前記２次元のナノ粒子および２次元のマイクロ粒子とは異なる少なくとも一種の追加の染料により前記繊維品を染色する工程をさらに有することを特徴とする請求項１又は２に記載の方法。
【請求項４】
前記染料は、インジゴ又はインジゴ誘導体を含み、好ましくは、前記繊維品が糸の場合にはロープ染色法により、前記繊維品が布の場合には染色法により、前記繊維品に塗布されることを特徴とする請求項３に記載の方法。
【請求項５】
前記カーボン粒子含有組成物を、一回以上前記繊維品に塗布することを特徴とする請求項１〜４のいずれか１項に記載の方法。
【請求項６】
前記繊維品は、糸および布から選択されることを特徴とする請求項１〜５のいずれか１項に記載の方法。
【請求項７】
少なくとも前記追加の染料の部分、好ましくは前記カーボン粒子および前記追加の染料の部分を除去する仕上げ工程により、前記布を処理する工程をさらに有することを特徴とする請求項６に記載の方法。
【請求項８】
前記カーボン粒子は、グラフェン、グラファイトおよびこれらの混合物から選択されることを特徴とする請求項１〜７のいずれか１項に記載の方法。
【請求項９】
請求項１〜８のいずれか１項に記載の方法により得られる染色した繊維品であって、０．０１〜８０μｍ、好ましくは０．１〜２０．０μｍ、より好ましくは０．５〜２μｍの範囲の寸法を有する複数の２次元のナノ粒子及び／又は２次元のマイクロ粒子を含むことを特徴とする染色した繊維品。
【請求項１０】
前記カーボン粒子とは異なる追加の染料をさらに含むことを特徴とする請求項９に記載の染色した繊維品。
【請求項１１】
前記追加の染料は、インジゴ又はインジゴ誘導体を含むことを特徴とする請求項１０に記載の染色した繊維品。
【請求項１２】
前記繊維品は、少なくともリング染色されていることを特徴とする請求項１１に記載の染色した繊維品。
【請求項１３】
請求項９〜１２のいずれか１項に記載の繊維品を含む衣服。
【請求項１４】
前記追加の染料の部分、又は前記追加の染料および前記カーボン粒子の部分は、前記繊維品から除去されていることを特徴とする請求項１３に記載の衣服。
【請求項１５】
前記カーボン粒子並びに少なくともバインダー及び／又は補助化学物質を含み、前記カーボン粒子が前記繊維品に塗布されるように構成されている、請求項１〜８のいずれか１項に記載の繊維品の染色方法に用いる組成物であって、前記カーボン粒子は、０．０１〜８０μｍ、好ましくは０．１〜２０．０μｍ、より好ましくは０．５〜２μｍの範囲の寸法を有する２次元のナノ粒子及び／又は２次元のマイクロ粒子であることを特徴とする組成物。
【請求項１６】
繊維品の染色工程において、染料を塗布するためのアンダーコーティングを形成するための２次元のカーボンナノ又はマイクロ粒子の使用。
【発明の詳細な説明】
【技術分野】
【０００１】
本発明は、繊維品の染色方法およびその方法により染色した繊維品に関する。詳しくは、本発明は、カーボン粒子、すなわちカーボンマイクロ粒子及び／又はカーボンナノ粒子を含む改良した繊維品を製造する方法に関する。
【背景技術】
【０００２】
染色は、繊維品を着色するための公知の方法である。繊維品として、繊維，糸，布又は衣服が挙げられる。繊維品の染色の分野において、糸の外側肉厚部に染料を集中させる「リング染色」方法を行うことが知られている。リング染色は、「着古した」又は「色あせた」外観を最終的な衣服に示す必要があるデニムおよびその他のカジュアルな布に用いる糸の染色に特に有用である。
【０００３】
公知の染色方法は、長く、幾つもの工程および大量の水を要する。そのような方法の例として、所望の色合いを得るために、幾つもの工程を要するインジゴ染色が挙げられる。さらに、公知の染色方法では、大量の水を使用する。インジゴ染色法における工程数を減らすために、染料で布を前処理して、引き続くインジゴ処理のための下地又はアンダーコートを形成することが提案されている。その「アンダーコート」は、より少ない染色工程で、インジゴの暗い色合いを提供すべきものである。しかし、種々の公知の「アンダーコーティング」方法は、所望の色のスペクトル応答の変化をもたらしてしまうものであった。
【０００４】
合成高分子糸の染色方法を改良するために、ナノ粒子の染料を用いることが提案されている。米国特許出願公開第２００３／０１０６１６０号（特許文献１）は、使用する染料のナノ粒子を用いて、合成繊維品を染色する方法を開示しており、その染料のナノ粒子は、繊維品の繊維の高分子中に拡散し、繊維品中、すなわち糸中に埋め込まれる。好ましくは、繊維の高分子中に拡散し、埋め込まれたナノ粒子の少なくとも約６０％〜約７０％が、高分子の表面の直下に存在している。
【０００５】
特許文献１のナノ粒子は、有機又は無機のナノ粒子でよい。使用に好適なナノ粒子は、金属酸化物，ナノサイズの金属，無機顔料，有機顔料，不溶性高分子等からなるものであり、さらに物理的又は化学的にナノサイズの粒子に加工可能な如何なる固体物質からなるでもよい。好ましい一態様では、ナノ粒子はカーボンブラックからなる。ナノ粒子の寸法として、１〜１００ｎｍが請求されており、８ｎｍの小さいナノ粒子が、より大きな粒子より、良好な結果を与える。適する好ましいナノ粒子は、例えば、銀，銅，鉄，ガラス，金，白金等のナノサイズの粒子である。特許文献１は、染色布に格別の光学的効果を与える２次元の粒子については言及していない。
【０００６】
米国特許出願公開第２００８／０１５５７６４号（特許文献２）は、織布または不織布からなる繊維ウェブを染色する方法を開示している。染料は、カーボンブラック，グラファイト，アルミナ，チタンおよび他の適用可能な金属から一種以上選択される少なくとも一種の成分を含む、溶媒ベースの染料であり、他の適用可能な金属は、磁鉄鉱，酸化ニッケルおよび類似物等の混合酸化物を含む追加の成分である。この発明もまた、インジゴ及び／又はインジゴ誘導体のためのアンダーコーティングについては言及していない。
【０００７】
従って、上述の課題を解決又は軽減することができる新しい繊維品の染色方法が求められている。その新しい方法には、リング染色した繊維品を得るための染色方法を簡素化することも求められる。
【先行技術文献】
【特許文献】
【０００８】
【特許文献１】米国特許出願公開第２００３／０１０６１６０号
【特許文献２】米国特許出願公開第２００８／０１５５７６４号
【発明の概要】
【発明が解決しようとする課題】
【０００９】
従って、本発明の目的は、上記の課題を解決し、公知の方法より簡素かつ経済的であり、リング染色糸を形成するのにも好適な、繊維品の染色方法を提供することである。
【課題を解決するための手段】
【００１０】
上記の目的は、請求項１に記載の繊維品の染色方法を提供する本発明により達成される。本発明のもう一つの目的は、請求項９に記載の繊維品を提供することである。本発明のさらにもう一つの目的は、請求項１３に記載の衣服を提供することである。本発明のさらにもう一つの目的は、請求項１５に記載の繊維品の染色用の組成物を提供することである。本発明のさらにもう一つの目的は、請求項１６に記載の使用を提供することである。
【００１１】
一実施態様では、本方法は、カーボン粒子、すなわちカーボンナノ粒子及び／又はカーボンマイクロ粒子を含有する組成物を調製する工程を含む。この組成物により繊維品に塗布されるカーボン粒子の少なくとも一部は、「２次元の」粒子、すなわち、「ナノ及び／又はマイクロシート」あるいは「ナノ及び／又はマイクロ表面」の形状を有する層状の粒子である。詳しくは、本発明で有用なカーボン粒子は、０．０１〜８０μｍ、好ましくは０．１〜２０．０μｍ、より好ましくは０．５〜２μｍの寸法を有する２次元のナノ粒子及び／又は２次元のマイクロ粒子である。好適な２次元のナノ粒子及び／又は２次元のマイクロ粒子は、好ましくはグラフェンフレーク，グラファイトフレークおよびこれらの混合物から選択される、２次元の又はフレーク状の粒子である。カーボン粒子の寸法測定は、光学顕微鏡および原子間力顕微鏡（ＡＦＭ）又は湿式法によるマルバーン動的光散乱法（乳化剤を含む湿式媒体中に粒子を浮遊させる）を用いて行うことができる。粒子測定の手法は技術常識であり、例えば「粒子特性評価のための基本ガイド」（２０１５，マルバーンインスツルメンツ社，オンラインで入手可能）に記載されている。
【００１２】
用語「２次元のナノ粒子」および「２次元のマイクロ粒子」は、粒子の厚さが数ナノメートルで、長軸の長さが、数十から数百ナノメートルの範囲又は数マイクロメートルであるナノおよびマイクロ粒子を意味する。好適な２次元の粒子は、上記の寸法を有するπ−πスタック型の多層グラフェン又はグラファイトの粒子である。
【００１３】
用語「アンダーコート」又は「アンダーコーティング」により、本明細書では、最終的な色を繊維品に適用する前に染色工程で使用されるカーボン粒子、特に２次元のカーボン粒子を用いるコーティング又はコーティング工程を定義する。
【００１４】
上記特定の寸法を有するフレーク状のカーボンナノ粒子又はマイクロ粒子は、ロープ又は布中の糸のみについて、少なくとも糸の外側層における、繊維品の糸の繊維に付着し、少なくとも糸の外側肉厚部にカーボン粒子の層が形成されること、すなわち、糸の表面および内部の一部にリングが形成されることが見出された。この層は、その上に追加する染料が付着することができるアンダーコーティング、すなわち下地又は下塗りとして機能する。追加用の染料としては、インジゴが好ましい。
【００１５】
可能な一実施形態では、上記組成物は、アンダーコーティングの２次元カーボン粒子によりもたらされる効果を増進するために、アモルファスカーボンナノ粒子のような、他のカーボン粒子（すなわち、上述の２次元のナノ粒子及び／又は２次元のマイクロ粒子以外のカーボン粒子）をさらに含む。例えば、そのような非２次元のカーボンナノ粒子は、アモルファスカーボンのナノ粒子である。そのようなアモルファスカーボンのナノ粒子は、湿式法によるマルバーン動的光散乱法（乳化剤を含む湿式媒体中に粒子を浮遊させる）で測定した場合に、好ましくは１ｎｍ〜１０００ｎｍ，より好ましくは１〜８００ｎｍ，さらに好ましくは１０〜２００ｎｍの範囲の寸法を有する。
【００１６】
本発明の一実施態様によれば、上記繊維品は、暗い色合いを呈するようにするために、少なくとも一回、好ましくは一回より多く，カーボン粒子の組成物で処理する。好ましくは、この工程は、浸漬−乾燥処理により行う。
【００１７】
本発明はまた、上述の方法により得られる繊維品、およびその繊維品から得られる衣服に関する。本説明において、繊維品は、繊維，糸および布を指す。好ましくは、本発明の方法は、糸および布に対して実施する。よって、一実施態様によれば、本発明は、染料および複数のカーボン粒子を含む染色した繊維品に関し、そのカーボン粒子の少なくとも一部は、上述の寸法を有するのが好ましい２次元のナノ粒子及び／又は２次元のマイクロ粒子である。
【００１８】
一実施態様では、上記染色した繊維品は、２次元のカーボンナノ粒子および２次元のカーボンマイクロ粒子とは異なる追加の染料を含む。好ましい追加の染料はインジゴであり、最も好ましくは、インジゴは、繊維品の糸の表面および糸断面の外側部にリング状に塗布される。ここで、用語「インジゴ」はインジゴ誘導体を含む。インジゴによる染色は、当技術分野において公知であるので、詳細な説明を省略する。
【００１９】
驚いたことに、カーボン粒子、特に上述の寸法を有するグラフェン及び／又はグラファイトの２次元の粒子は、上記繊維品に塗布される染料のためにこれで処理した繊維品に、優れたアンダーコーティング又は下地を形成することができることを発見した。よって、上記アンダーコーティングは、処理した布のスペクトル応答の変化を伴わずに、追加する染料によるさらなる染色工程で、暗い色合いを達成するために用いることができる。換言すると、上記カーボン粒子は、その上に別の染料を追加することができる「下塗り」として、使用することができる。本発明に従ってカーボンの２次元粒子で事前に処理した布又は繊維品を、例えば色Ａを付けるために染料で染色すると、布又は繊維品が示す色Ａの色合いは、ナノ粒子のアンダーコートが存在しない場合に同量の染料で同じ布に対して得られる同色Ａの色合いより暗くなる。アモルファスカーボンのナノ粒子、特に１ｎｍ〜１０００ｎｍ，より好ましくは１〜８００ｎｍ，さらに好ましくは１０〜２００ｎｍの範囲の寸法を有するものを、暗い又は黒い染料を用いる代わりに、２次元のカーボンナノ及び／又はマイクロ粒子のアンダーコーティングに加えて、布を染色するために使用すると、アンダーコーティング効果が向上することが示された。単一の組成物を用いて所望の暗い色を提供するために、アモルファスカーボンのナノ粒子は、２次元のカーボンナノ及びマイクロ粒子とともに有利に使用することができる。
【００２０】
従って、本発明の一側面は、カーボンの２次元ナノ及び／又はマイクロ粒子を用いる、請求項１に記載の繊維品の染色方法を提供することである。この方法は、２次元のナノ及び／又はマイクロ粒子、好ましくは２次元のマイクロ粒子を用いる点において、従来技術とは異なる。一実施態様によれば、アモルファスカーボンのナノ粒子並びに２次元のカーボンマイクロ粒子及び／又はナノ粒子、好ましくはマイクロ粒子を含む組成物で処理した繊維品は、必ずしも、異なる「従来の」染料を用いる、さらなる染色処理に供さなくてもよい。本発明のもう一つの目的は、請求項１６に記載の、染色工程におけるカーボンの２次元マイクロ及び／又はナノ粒子の使用である。
【００２１】
本発明のもう一つの側面は、２次元のカーボン粒子、好ましくは上述の２次元のマイクロ粒子を含む組成物を調製し、得られた組成物を繊維品に塗布する工程を含む染色方法において、上記２次元のナノ粒子および２次元のマイクロ粒子とは異なる追加の染料により上記繊維品を染色する工程をさらに有することを特徴とする、請求項３に記載の染色方法を提供することである。本発明のさらにもう一つの側面は、カーボン粒子並びに少なくともバインダー及び／又は補助化学物質を含み、上記カーボン粒子が繊維品に塗布されるように構成されている組成物であって、上記カーボン粒子が、０．０１〜１５０μｍ、好ましくは０．１〜２０．０μｍ、より好ましくは０．５〜２μｍの範囲の寸法を有する２次元のナノ粒子及び／又は２次元のマイクロ粒子であることを特徴とする組成物に関する。
【００２２】
本発明の２次元カーボン粒子含有組成物は、２次元のカーボン粒子，バインダーおよび補助化学物質を含む。好適なバインダーとして、例えばアクリレート，スチレンアクリレート，スチレン，アクリル酸エステル，アクリロニトリル等をベースとするものが挙げられる。好適な補助化学物質として、例えば増ちょう剤，湿潤剤，バインダー，柔軟剤および消泡剤等が挙げられる。２次元のカーボン粒子は、グラファイト，グラフェン等のカーボン源から得られ、機械的および化学的剥離により製造することができる。アモルファスカーボン粒子および好適な補助化学物質を含む組成物の例は、米国特許出願公開第２００３／０１０６１６０号に開示されているので、詳細についてはこれを参照されたい。
【００２３】
糸及び／又は布に塗布する組成物のカーボン含有量は、０．１重量％〜３０重量％、好ましくは１重量％〜２０重量％、より好ましくは５重量％〜１５重量％の範囲である。本発明の方法により処理することができる繊維品は、主として、特にセルロース，再生セルロース，竹，カポック，麻，亜麻，サイザル麻等の天然繊維からなるものである。さらに、ポリエチレンテレフタレート，ポリアミド（ＰＡ６，ＰＡ６６，ＰＡ６１２，ＰＡ１１を含む），およびこれらの混合物，並びに天然繊維と合成繊維の混合物からなる合成繊維，糸及び／又は布もまた、アンダーコートの効果が得られる。
【００２４】
本発明はまた、従来技術に対して様々な優位性を提供する。実際、糸の外側層に２次元カーボン粒子のアンダーコーティングを形成すると、糸及び／又は布の機械的特性を変えることなく、コーティングの非常に薄い層により暗い色合いを達成することができ、同時に、他の化学物質に対するカーボンの不活性な性質のため、染料のような他の化学物質がさらに塗布されて繊維品に付着することを可能にする。まとめると、カーボン粒子は、２次元のナノ粒子及び／又は２次元のマイクロ粒子を含み、０．０１〜８０μｍ、好ましくは０．１〜２０．０μｍ、より好ましくは０．５〜２μｍの寸法を有するのが有利である。これらのカーボン粒子は、染料のためのアンダーコーティングとして用いることができる。染料は、従来の染料でよく、インジゴ又は他の染料等が挙げられる。染料は、アンダーコーティングを塗布した後、繊維品に塗布される。
【図面の簡単な説明】
【００２５】
非限定的な実施例による添付の図面を参照して、本発明の特徴をさらに詳細に説明する。
【００２６】
【図１】図１は、本発明の組成物により、糸を連続的に処理した効果を示す模式図である。
【図２】図２は、二種が本発明によるもの、一種が比較例によるものである三種の布を示す写真である。
【図３】図３は、図２の各布のスペクトルの帰属を示すグラフである。
【図４】図４は、本発明の方法により、どのようにリング効果が維持されるかを示すために、撚りを戻した糸を示す模式図である。
【図５】図５は、本発明による布と、二種の参照布との対比を示す写真である。
【図６】図６は、図５の三種の布の明度値を示すグラフである。
【発明を実施するための形態】
【００２７】
上述のように、本発明の方法は、カーボン粒子含有組成物の調製およびその組成物による繊維品の処理を提供する。繊維品に好適な別の公知の染料で、処理した繊維品を染色する追加の工程も、本発明により提供される。追加の染色工程は、好ましくは２次元のナノ及び／又はマイクロ粒子を含む組成物で処理した繊維品に行う。繊維品はまた、２次元のナノ及び／又はマイクロ粒子並びに他のカーボン粒子、例えばアモルファスカーボンのナノ粒子を含む組成物で処理してもよい。
【００２８】
好ましくは、繊維品は糸および布から選択される。より好ましくは、繊維品は糸である。糸は、ロープ染色法により、本発明の組成物を用いて処理することができる。処理した糸は、次いで、リング染色効果を得るためにインジゴ染色に供し、布を形成するために用いることができる。
【００２９】
本発明の組成物で繊維品を処理することにより、例えば図１に示すように、糸の外側肉厚部又は外側層に本質的に位置する、カーボン粒子からなる「リング」の形状のアンダーコーティング層が得られる。図１はまた、カーボン粒子組成物で糸又は布の処理を繰り返した結果も示す。灰色／黒色の暗い色合いが漸次得られた。カーボン粒子によるアンダーコーティングは、好ましくは、それ自体は公知である浸漬染色法により行う。
【００３０】
図２および３は、三種の異なる布、すなわち、布Ａ，ＢおよびＣ間の比較を示す。布Ａは、２次元のカーボン粒子を含有する組成物を用い、かつインジゴによる追加の染色工程を行うことにより、本発明の方法で染色した布であり、布Ｂは、従来法によりインジゴのみで染色した布であり、布Ｃは、追加の染料による処理を伴わずに、本発明の組成物のみで処理した布である。図３は、データカラー分光光度計（Ｋ／Ｓは周波数の関数である）から得られた布Ａ〜ＣのＫ／Ｓ読取り値を示す。点線は、本発明のカーボン粒子の組成物で処理した淡褐色の布ＣのＫ／Ｓ値を示す。
【００３１】
２次元のカーボン粒子、特に２次元のマイクロ粒子は、可視スペクトル領域において、生地による吸収をほぼフラットにすることが分かる。１点鎖線は、布Ｂ、すなわち、淡褐色の布に施した通常のインジゴ染色のスペクトル応答を示す。実線は、布Ａ、すなわち、カーボン源でアンダーコートを形成した淡褐色の布Ｃをインジゴで染色した布のＫ／Ｓ値を示す。アンダーコートによるフラットな吸収の結果、所望の色のスペクトル応答の変化を伴わず、かつ従来の染色システムおよび工程を用いた場合に必要となるであろう、染料自体（本ケースではインジゴ）の高濃度化を伴わずに、暗い色合いが達成される。
【００３２】
図４は、カーボンの２次元粒子で処理し、さらにインジゴで染色した糸における、本発明の方法で得られるリング効果を模式的に示す。この図面は、染色された外側繊維および白色の内側コアがよく見える、部分的に撚りが戻されたカーボン＋インジゴ染色糸を示す。本発明により得られる、増進されたリング染色効果のため、本発明による布は、洗浄、並びにすすぎ洗浄、酵素洗浄およびストーンウォッシュを含む他の既知の仕上げ処理に対して、既知の布より幅広い種類の効果を提供することができる。
【実施例１】
【００３３】
本発明の組成物を用いて、５枚の布を連続的な浸漬−乾燥処理に供し、カーボン粒子、すなわちグラフェン粒子を含む、異なるアンダーコーティングを各々形成した。カーボン粒子を含むアンダーコーティングは、浸漬−乾燥法により行った。組成物中のグラフェン濃度を３．７ｇ／Ｌとした。トップ染料（すなわち追加の染料）として用いた製剤中のインジゴの濃度は、インジゴ含有製剤を基準として１．１０重量％とした。グラフェン粒子として、０．５〜２．０μｍの範囲の寸法を有する２次元のナノおよびマイクロ粒子を用いた。グラフェン組成物は水をベースとし、ナノおよびマイクロ粒子に加えて、組成物には、２ｇ／Ｌの乳化剤、１０ｇ／Ｌのバインダー、５ｇ／Ｌの増ちょう剤、５ｇ／Ｌの湿潤剤、２０ｇ／Ｌの柔軟剤および０．５ｇ／Ｌの消泡剤を添加した。
全てのサンプルを、同じグラフェン粒子組成物で処理した。布サンプル＃１は、一回のみ浸漬−乾燥処理し、サンプル＃２は二回、サンプル＃３は三回、サンプル＃４は四回、サンプル＃５は五回、各々浸漬−乾燥処理した。
次いで、５個のサンプル全てを、同じインジゴ染色処理に供した。同じインジゴ染色処理を非処理の布（参照布）にも実施した。
絶対値Ｌ＊を測定した（データカラー分光光度計により検出）。参照布のＬ＊値は２５．９であり、サンプル１〜５のＬ＊値は２５．０から２３．８まで減少しており、浸漬−乾燥処理は、それぞれの連続的な処理により、暗い色合いを布に与えた。
【００３４】
図５は、参照であるインジゴ染色布Ｆを含む三種の布の写真を示す。布Ｆは、前処理をせずに、布をインジゴ染色することにより得られたものである。布Ｅは、本発明の処理に供した布、すなわち、本実施例で開示のグラフェンの２次元粒子によるアンダーコーティングを有し、インジゴ染色した布である。参照布Ｄは、カーボン粒子を含まない他の化学物質、すなわち補助化学物質（湿潤剤、柔軟剤等）によりインジゴのためのアンダーコーティングを形成する処理に供したものである。
【００３５】
図６から明らかなように、明度値（Ｌ）は、カーボン源の存在に由来する布の暗い色合いを示している。暗色化した布（Ｅ）は、参照のインジゴ染色布（Ｆ）より、８．４％暗い色合いを示し、参照布は（Ｄ）は、参照より２．２％明るい色合いを示した。
【００３６】
以上より、染料を塗布する前に、繊維品を処理するために、２次元のカーボンマイクロ粒子およびナノ粒子（０．５〜２．０μｍ、すなわち５００ｎｍ〜２．０μｍの好ましい範囲の寸法を有する２次元の粒子）を使用することが、染色方法に様々な優位性をもたらすことは、明らかである。すなわち、２次元のカーボンナノ及び／又はマイクロ粒子により形成される着色用の下地又はアンダーコーティングのため、染色工程中に使用する染料、水および化学物質の各消費量の低減化がもたらされる。同時に、繊維品の最終的な色は、本発明のカーボン粒子の使用によって損なわれない。
【図１】
2020076188.tif 000002
【図２】
2020076188.tif 000003
【図３】
2020076188.tif 000004
【図４】
2020076188.tif 000005
【図５】
2020076188.tif 000006
【図６】
2020076188.tif 000007
【外国語明細書】
2020076188000001.pdf